(57)【要約】【課題】  微細な寸法の透光性の配線層を銀ナノワイヤで形成する際に、導通性を良好にできる配線層の製造方法を提供する。【解決手段】  透明基板にＹ方向に延びる第１の電極層１と、Ｘ方向に配列する第２の電極層２を形成し、第１の電極層１を覆う絶縁層４とその上の配線層５を形成し、第２の電極層２どうしを配線層５で接続する。配線層５は、銀ナノワイヤを含む導電性インクを複数回塗工して形成する。導電性インクに含まれる銀ナノワイヤをＸ質量％とし、塗工回数をＮ回としたときに、Ｘ×Ｎは、０．２〜０．４の範囲が好ましい。【選択図】図１
2016181582.tif 000002
【特許請求の範囲】
【請求項１】
基板上の導電部間を接続する配線層の製造方法において、
剥離可能なレジスト層で囲まれた配線領域に、銀ナノワイヤとバインダと溶媒とを含む導電性インクを塗工する塗工工程、前記溶媒を除去して銀ナノワイヤを定着させる定着工程とを行った後、同じ前記配線領域に再度前記塗工工程と前記定着工程とを少なくとも１回ずつ行うことにより
前記塗工工程と前記定着工程とを２回以上繰り返した後に、前記レジスト層を剥離する剥離工程を行って、前記配線層を形成することを特徴とする配線層の製造方法。
【請求項２】
銀ナノワイヤをＸ質量％含む前記導電性インクを使用して、前記塗工工程をＮ回繰り返し、
Ｘ×Ｎを、０．２以上で０．４以下とする請求項１記載の配線層の製造方法。
【請求項３】
前記Ｎは、２以上で４以下である請求項２記載の配線層の製造方法。
【請求項４】
前記配線層の幅寸法を１００μｍ以上とする請求項１ないし３のいずれかに記載の配線層の製造方法。
【請求項５】
前記導電部を銀ナノワイヤで形成し、左右の前記導電部の隣接部に絶縁層を形成し、その絶縁層の上に前記配線層を形成する請求項１ないし４のいずれかに記載の配線層の製造方法。
【発明の詳細な説明】
【技術分野】
【０００１】
本発明は、導電部間を配線接続する配線層を銀ナノワイヤで形成する配線層の製造方法に関する。
【背景技術】
【０００２】
液晶表示ディスプレイ、または液晶表示ディスプレイの前方に配置される透光性の静電容量型タッチパネルなどのような透光性の電子素子では、導電部間の配線に、微細な透光性の配線層を用いることが必要である。
【０００３】
特許文献１には、フラット型液晶ディスプレイの内部に位置する透光性の配線層である透光性導電性細片を銀ナノワイヤで形成する発明が記載されている。特許文献１では、銀ナノワイヤを含む導電性インクを使用し、スクリーン印刷によって、整合層などの上に前記透光性導電性細片を形成している。
【先行技術文献】
【特許文献】
【０００４】
【特許文献１】特表２０１１−５１５５１０号公報
【発明の概要】
【発明が解決しようとする課題】
【０００５】
銀ナノワイヤを含む導電性インクを使用してある程度広い面積の導電部を形成する際には導電部内に銀ナノワイヤを比較的均一に分散させることができる。しかし、幅寸法が１ｍｍ未満の細い配線層さらには５００μｍ以下の細い配線層を形成する場合には、配線層の全長において銀ナノワイヤを均一に分散させることが難しい。銀ナノワイヤを含む導電性インクを微細なパターンで塗工するためには、塗工領域を区画するレジスト層などが必要になるが、このレジスト層はインク濡れ性が悪いため、塗工領域に塗られた導電性インクに銀ナノワイヤの局部的な凝集が発生しやすく、その分だけ疎となった領域が発生しやすくなる。
【０００６】
銀ナノワイヤの密度が疎となる領域が発生すると、配線の延びる方向に沿って銀ナノワイヤを連続的に接続させる構造が途切れて導通性が遮断されることがあり、または銀ナノワイヤが交差して接合されている交差ポイントの密度が低くなって配線抵抗が増大する課題がある。
【０００７】
本発明は上記従来の改題を解決するものであり、銀ナノワイヤを用いて微細なパターンの配線層を形成する際に、配線層内で銀ナノワイヤを均一に分散させることが可能な配線層の製造方法を提供することを目的としている。
【課題を解決するための手段】
【０００８】
本発明は、基板上の導電部間を接続する配線層の製造方法において、
剥離可能なレジスト層で囲まれた配線領域に、銀ナノワイヤとバインダと溶媒とを含む導電性インクを塗工する塗工工程、前記溶媒を除去して銀ナノワイヤを定着させる定着工程とを行った後、同じ前記配線領域に再度前記塗工工程と前記定着工程とを少なくとも１回ずつ行うことにより
前記塗工工程と前記定着工程とを２回以上繰り返した後に、前記レジスト層を剥離する剥離工程を行って、前記配線層を形成することを特徴とするものである。
【０００９】
本発明の配線層の製造方法は、銀ナノワイヤをＸ質量％含む前記導電性インクを使用して、前記塗工工程をＮ回繰り返し、Ｘ×Ｎを、０．２以上で０．４以下とすることが好ましい。
さらに好ましくは、前記Ｎは、２以上で４以下である。
【００１０】
本発明の配線層の製造方法は、前記配線層の幅寸法を１００μｍ以上とすることが好ましい。
【００１１】
例えば、本発明の配線層の製造方法は、前記導電部を銀ナノワイヤで形成し、左右の前記導電部の隣接部に絶縁層を形成し、その絶縁層の上に前記配線層を形成するものである。
【発明の効果】
【００１２】
本発明は、微細なパターンの配線層を銀ナノワイヤを使用して成形する際に、配線層の全域にわたって銀ナノワイヤを均一に分散させることができ、導通性の遮断が生じるのを防止でき、配線抵抗も低下させることができる。
【図面の簡単な説明】
【００１３】
【図１】本発明の実施の形態の配線層を形成した状態を示す顕微鏡写真、
【図２】配線層の成形工程を示す説明図、
【図３】導電性インクの塗工回数と銀ナノワイヤの分散状態とを比較する顕微鏡写真、
【発明を実施するための形態】
【００１４】
図１は、タッチパネルの一部を拡大して示す光学顕微鏡写真である。
タッチパネルは、携帯用情報端末機器や車載用表示装置などに装備される。これら電子機器にはカラー液晶表示パネルなどの表示パネルが設けられており、前記表示パネルの表示画面を覆う透明な表面パネルの内面に、タッチパネルが重ねられて設置される。
【００１５】
タッチパネルは透明基板を有している。透明基板は、ＰＥＴなどの樹脂フィルム基板、あるいは前記表示パネルそのものを構成する樹脂パネルあるいはガラス基板である。図１では、透明基板の横方向がＸ方向で示され、縦方向がＹ方向で示されている。
【００１６】
透明基板の表面には、Ｙ方向に連続する第１の電極層１と、Ｘ方向に並ぶ第２の電極層２が形成されている。第２の電極層２は、第１の電極層１の細幅部を挟むようにして独立して形成されている。第１の電極層1と第２の電極層２は、銀ナノワイヤ層で形成されている。銀ナノワイヤ層は樹脂バインダによって基板表面に定着されている。図１には、第１の電極層１と第２の電極層２とを区分する境界線３が黒く示されている。この境界線３では、銀ナノワイヤ層がエッチング処理などで除去されており、第１の電極層１と第２の電極層２は互いに絶縁されている。
【００１７】
なお、第１の電極層１と第２の電極層２は、ＩＴＯなどの他の透光性の導電材料で形成されていてもよい。
【００１８】
第１の電極層１の細幅部と、その両側に位置する第２の電極層２，２との交差部分に、透光性の絶縁層４が形成されている。絶縁層４はノボラック樹脂やノボラック樹脂とアクリル樹脂との混合体で形成されて透明度が高いため、図１に示す顕微鏡写真で確認することが困難である。そこで、図１では、絶縁層４の輪郭に白線を書き込んでいる。
【００１９】
図１に示すように、絶縁層４を跨ぐようにして配線層（ブリッジ配線層）５が形成されている。配線層５は銀ナノワイヤ層であり、バインダで定着されている。配線層５の両端部は、Ｘ方向に並ぶ第２の電極層２の上に重ねられており、配線層５によって、第２の電極層２どうしが、第１の電極層１とは絶縁された状態で互いに接続されている。
【００２０】
図２は、配線層５の形成方法を示している。
図２（Ａ）に示すように、基板１０の表面にストリッパブルレジスト層１１を形成し、露光現像処理などにより、配線領域１２を形成する。配線領域１２は図１に示す配線層５の形状と一致した開口パターンで形成される。ストリッパブルレジスト層１１の厚さは、４μｍ〜１０μｍ程度であり、実施の形態では６μｍである。ストリッパブルレジスト層１１は、濡れ性に劣るため、アルゴンプラズマ処理などでレジスト層１１の表面を活性化することが好ましい。
【００２１】
図２（Ｂ）に示すように、ストリッパブルレジスト層１１の上に導電性インク１５が塗布され、スキージ１３で擦られて、導電性インク１５が配線領域１２の内部に充填される（塗工工程）。導電性インク１５は、銀ナノワイヤと定着用のバインダと溶媒とから構成されている。導電性インク１５は、５０〜１００℃程度で加熱処理されることでバインダが硬化し、銀ナノワイヤが定着される（定着工程）。
【００２２】
本発明では、その後、さらに導電性インク１５を塗布し、スキージ１３で擦られて配線領域１２内に充填され、さらに加熱処理されて銀ナノワイヤが定着される。前記塗布と定着工程が複数回繰り返される。そして、図２（Ｃ）に示すように、ストリッパブルレジスト層１１がリフトオフされて、図１に示す配線層５が形成される（剥離工程）。
【００２３】
さらに、配線層５がロールプレスにて加圧されて、銀ナノワイヤどうしの接合性が高められる。
【実施例】
【００２４】
銀ナノワイヤ層が形成された基板を使用し、前記銀ナノワイヤ層をエッチングして、銀ナノワイヤ層によって、図１に示すような第１の電極層１と第２の電極層２を形成した。さらに、第１の電極層１の幅細部とその両側の第２の電極層２，２の上に絶縁層４を形成し、その上に配線層５を形成した。
【００２５】
第２の電極層２の大きさは、４．１７ｍｍ×４．３８ｍｍである。絶縁層４はノボラック樹脂とアクリル樹脂の混合体であり、面積を０．３５ｍｍ×０．３５ｍｍ、厚さ寸法を１μｍとした。
【００２６】
基板１０上に、前記配線層５を１行に１０個形成しこれを複数行形成した。各行では、１０個の配線層５で第２の電極層２をＸ方向へ直列に接続した。この行を、縦方向（Ｙ方向）に１７行並べて形成した。
【００２７】
配線層５の大きさは、長さ寸法Ｌを全て６５０μｍとした。表１と表２に示すように、第１行から第５行までの５０個の配線層５の幅寸法Ｗを１６０μｍとし、第６行から第１０行までの５０個の配線層５の幅寸法Ｗを１３０μｍとし、第１１行ないし第１６行までの５０個の配線層５の幅寸法を１００μｍとした。なお、第１７行の配線層５の幅寸法を１３０μｍとした。
【００２８】
資料１では、銀ナノワイヤを０．２質量％と、バインダを０．２質量％と溶媒を含む導電性インク１５を使用し、図２に示した工程により、前記塗布と定着工程を２回繰り返した。これにより、基板１０上に１０×１７行の合計１７０個の配線層５を形成した。
【００２９】
資料２は、銀ナノワイヤを０．１質量％と、バインダを０．１質量％と溶媒を含む導電性インク１５を使用し、図２に示した工程により、前記塗布と定着工程を４回繰り返した。これにより、基板１０上に１０×１７行の合計１７０個の配線層５を形成した。
【００３０】
いずれもバインダは水溶性アクリル樹脂を使用し、溶媒として主に水、1-プロパノールを使用した。
【００３１】
導電性インク１５に含まれる銀ナノワイヤの量をＸ質量％、前記塗工と定着工程をＮ回とすると、Ｘ×Ｎは、資料１と資料２で共に０．４である。
【００３２】
表１には、資料１の各行と各列に位置する配線層５の抵抗値が示され、さらに最右欄には、Ｘ方向に直列に接続された１０個の配線層５と第２の電極層２との合計の抵抗値が示されている。同様に、表２には、資料２の各行と各列に位置する配線層５の抵抗値が示され、さらに最右欄には、Ｘ方向に直列に接続された１０個の配線層５と第２の電極層２との合計の抵抗値が示されている。
【００３３】
抵抗値の単位はｋΩであり、各行のＸ方向の両端短に１０ｍＶの電圧を与えて測定している。表１と表２に「−」で示されている箇所は、配線層５が非導通状態となっていることを意味している。
【００３４】
【表１】
2016181582.tif 000003
【００３５】
【表２】
2016181582.tif 000004
【００３６】
資料１では、幅寸法Ｗが１３０μｍ〜１６０μｍの範囲で、非導通の箇所がなく、Ｘ方向の各行の全体の抵抗値も低くなっている。
【００３７】
資料２では、非導通の箇所が何カ所か現れている。そこで、非導通箇所の配線層５を光学顕微鏡で観察したところ、いずれも銀ナノワイヤの分散状態が問題になっているのではなく、図２（Ｃ）に示す工程で、ストリッパブルレジスト層１１をリフトオフする際に、配線層５に損傷が発生していることが原因であると確認された。よって、製造技術を改良することで、資料２では、幅寸法が１００〜１６０μｍの範囲で、配線層５を非導通が生じないように形成することが可能である。
【００３８】
図３は、本発明の実施例と比較例を対比する配線層５の光学顕微鏡写真である。（Ａ）は比較例であり、（Ｂ）（Ｃ）が実施例である。いずれも、配線層５は、幅寸法が１３０μｍで長さ寸法Ｌが６５０μｍである。
【００３９】
（Ａ）の比較例は、導電性インク１５に含まれる銀ナノワイヤが０．２質量％で、バインダが０．２％であり、塗工と定着回数が１回である。よってＸ×Ｎが０．２である。
【００４０】
（Ｂ）の実施例は、導電性インク１５に含まれる銀ナノワイヤが０．１質量％で、バインダが０．１％であり、塗工と定着回数が２回である。よってＸ×Ｎが、０．２である。
【００４１】
（Ｃ）の実施例は、導電性インク１５に含まれる銀ナノワイヤが０．０５質量％で、バインダが０．０５％であり、塗工と定着回数は４回である。よってＸ×Ｎが０．２である。
【００４２】
図３（Ａ）に示す比較例は、塗工と定着回数が１回であるため、中央部分に銀ナノワイヤが凝集していることが解る。この比較例の配線層５は内部に銀ナノワイヤの密度が疎となる領域が発生しやすく、３０〜５０％の割合で非導通状態が発生する。
【００４３】
図３（Ｂ）と図３（Ｃ）に示す実施例では、前記比較例に比べて銀ナノワイヤの分散性が改善される。非導通状態の発生確率を低減でき、また個々の配線層５の抵抗値も低減できる。
【００４４】
次に、光学インクの塗工と定着の回数Ｎと光学特性との関係を説明する。
銀ナノワイヤ層が形成された基板の前記銀ナノワイヤ層の表面に、銀ナノワイヤを０．１質量％と、バインダを０．１質量％含む導電性インク１５を使用して配線層５を形成した。塗工と定着回数Ｎを変えて複数種類の配線層５を形成し、形成後のそれぞれの配線層５に対して、全光線透過率（Ｔｔ）と、ヘイズ（Haze）とヘイズ変化量（ΔHaze）を測定した。その結果を以下の表３に示す。
【００４５】
表３において塗布回数０は、基板そのものの全光線透過率などを示している。
【００４６】
【表３】
2016181582.tif 000005
【００４７】
液晶表示パネルの前方に配置される静電容量型のタッチパネルなどでは、ヘイズ変化量（ΔHaze）が２．０以下であれば、表示品質などを高く維持できる。よって、表３から、Ｘ×Ｎは０．４以下が好ましい。
【産業上の利用可能性】
【００４８】
本発明の製造方法で形成される配線層は、前記実施の形態のように、銀ナノワイヤ層で形成された電極層やＩＴＯ層で形成された電極層を有する静電容量型のタッチパネルにおいて、電極層どうしを接合するために使用される。または、液晶表示セルその他の透光型の表示セルの内部配線のための配線層として使用される。
【符号の説明】
【００４９】
１  第１の電極層
２  第２の電極層
３  境界線
４  絶縁層
５  配線層
１１  ストリッパブルレジスト層
１２  配線領域
１３  スキージ
１５  導電性インク
【図１】
2016181582.tif 000006
【図２】
2016181582.tif 000007
【図３】
2016181582.tif 000008